(57)【特許請求の範囲】
【請求項１】
中芯の両側に対してライナを貼合した帯状に連続する両面ダンボールを交互に折り返して積み重ねた蛇腹折りのダンボール材であって、
前記ライナの密度が０．７０［ｇ／ｃｍ3］以上であって０．８０［ｇ／ｃｍ3］以下であり、
前記ライナを構成するパルプ繊維の長さ平均繊維長が１．００［ｍｍ］以上であって１．５０［ｍｍ］以下であり、
前記ライナを構成するパルプ繊維のうち、繊維長が０．０［ｍｍ］以上であって０．２［ｍｍ］以下である微細繊維の含有される量が１６．５［％］以上であって３６．７［％］以下である
ことを特徴とするダンボール材。
【請求項２】
前記ライナの坪量が１２０［ｇ／ｍ2］以上であって２８０［ｇ／ｍ2］以下であり、
前記中芯の坪量が１２０［ｇ／ｍ2］以上であって１６０［ｇ／ｍ2］以下である
ことを特徴とする請求項１に記載のダンボール材。
【請求項３】
前記両面ダンボール材のフルートがＡフルート，ＥフルートおよびＡＢフルートの何れか一つである
ことを特徴とする請求項１または２に記載のダンボール材。
【発明の詳細な説明】
【技術分野】
【０００１】
本発明はダンボール材に関する。
【背景技術】
【０００２】
製函用資材として、蛇腹折り（「ファンフォールド」とも称される）のダンボール材が知られている。
ダンボール材には連続する矩形状のシート間に折目が設けられ、この折目でシートが交互に折り返されている。このような蛇腹折りのダンボール材では、連続するシートが上下に積み重ねられ、直方体状の荷姿に折り畳まれている。
【０００３】
上記のダンボール材は、包装対象のサイズに応じて最適な大きさの箱を製造する製函システム（「自動包装システム」や「三辺可変システム」，「三辺自動梱包」，「オンデマンド包装」などとも称される）の包装資材に用いられる。この製函システムでは、以下に例示する各種の工程が実施される（下記の特許文献１を参照）。
・フィード工程：蛇腹折りのダンボール材を繰り出す工程
・ カット工程 ：フィード工程で繰り出された平面状のダンボール材を切り出す工程
・フォールド工程：カット工程で切り出されたダンボール材から箱を組み立てる工程
・プリント工程：平面状もしくは組み立てられたダンボール材に印刷を施す工程
・ 荷詰め工程 ：組み立てられる箱に内容物を収容する工程
【先行技術文献】
【特許文献】
【０００４】
【特許文献１】特表2013-513869号公報
【発明の概要】
【発明が解決しようとする課題】
【０００５】
しかしながら、蛇腹折りのダンボール材のように折目を有するダンボール材では、ダンボール材に用いられるシートの性状によっては、折目の箇所に破れ（罫割）が生じやすくなるおそれがある。
本件は、上記の課題に鑑みて創案されたものであり、折目の箇所の罫割を抑制することを目的の一つとする。なお、この目的に限らず、後述する「発明を実施するための形態」に示す各構成から導き出される作用および効果であって、従来の技術では得られない作用および効果を奏することも、本件の他の目的として位置付けることができる。
【課題を解決するための手段】
【０００６】
ここで開示するダンボール材は、中芯に対してライナを貼合したダンボールを用いたダンボール材である。本ダンボール材は、前記ライナの密度が０．６０［ｇ／ｃｍ3］以上であって０．８５［ｇ／ｃｍ3］以下であり、前記ライナを構成するパルプ繊維の長さ平均繊維長が０．９８［ｍｍ］以上であって１．５５［ｍｍ］以下であり、前記ライナを構成するパルプ繊維のうち、繊維長が０．０［ｍｍ］以上であって０．２［ｍｍ］以下である微細繊維の含有される量が１５［％］以上であって３８［％］以下である。
【発明の効果】
【０００７】
本件によれば、折目の箇所の罫割を抑制することができる。
【図面の簡単な説明】
【０００８】
【図１】蛇腹折りのダンボール材を示す斜視図である。
【発明を実施するための形態】
【０００９】
以下、実施形態としてのダンボール材を説明する。
本実施形態で主に例示するダンボール材は、連続するダンボールにおいて矩形状のシートが折り畳まれた蛇腹折りの製函用資材である。このダンボール材には、中芯に対して両側にライナが設けられた両面ダンボールが用いられる。
【００１０】
上記の両面ダンボールには、一つの中芯および二つのライナのそれぞれに対応する三つの原紙（資材）から構成されたシングルフルートのダンボールのほか、いわゆる「複両面ダンボール」や「複々両面ダンボール」のように三つ以上の中芯および二つのライナのそれぞれに対応する五つ以上の原紙から構成されたマルチフルートのダンボールも含まれる。
【００１１】
ダンボール材が製函されると、ダンボール箱となる。詳細に言えば、製函システムの製函用資材に用いられたダンボール材は、シートが順繰りに送り出されるフィード工程，送り出されたシートが箱の展開パターンに切り抜かれるカット工程，箱の形状に折り立てられるフォールド工程といった種々の工程を経てダンボール箱に製函される。なお、ダンボール箱を組み立てる製函システムは、特に制限されないが、たとえば自動包装システムの全自動システムである「ＣＭＣ社製のカートンラップ１０００」，「Ｎｅｏｐｏｓｔ社製のＣＶＰ−５００」，「オーエスマシーナリー社製のＴＸＰ−６００」や、半自動システムの「Ｐａｃｋ  Ｓｉｚｅ社製のＥＭ７」，「Ｐａｎｏｔｅｃ社製のＣｏｍｐａｃｋ」を用いることができる。
【００１２】
本実施形態では、下記の方向Ｉ，ＩＩが以下の表１に示すように対応する例を挙げ、ダンボール材は水平面に載置されたものとする。
・方向 Ｉ ：水平面に載置されたダンボール材における方向
・方向ＩＩ：ダンボール材を製造する途中の半製品における方向
【００１３】
【表１】
0006863543.tif 000002
【００１４】
縦方向（第一方向，図中には「ＣＤ」と記す）および横方向（第二方向，図中には「ＭＤ」と記す）は水平に沿う方向であり、シート（折目）の沿う平面が延在する方向である。これらの縦方向と横方向とは互いに直交する。高さ方向（第三方向，図中には「ＴＤ」と記す）は、鉛直方向に沿う方向であり、縦方向および横方向の双方に直交する。この高さ方向は、シートが重ね合わせられる方向に対応する。
【００１５】
ＭＤ（Machine Direction）方向は、「流れ方向」とも称され、ダンボール材の製造過程が上流から下流へ進捗する方向である。ＣＤ（Cross Direction）方向は、ＭＤ方向の沿う平面においてＭＤ方向に直交する方向である。ＴＤ（Transverse Direction）方向は、ＭＤ方向およびＣＤ方向の双方に直交する方向である。
そのほか、特に断らない限り、本実施形態の「数値Ｘ〜数値Ｙ」なる表現は、数値Ｘ以上であって数値Ｙ以下の範囲を意味する。
【００１６】
［Ｉ．一実施形態］
下記の一実施形態では、ダンボール材の構成を項目［１］および［２］で述べる。項目［１］では、ダンボール材が折り畳まれた構造（以下「折畳構造」と称する）を説明する。項目［２］では、ダンボール材に用いられるシート（段ボールシート）の性状に関するパラメータを説明する。
そして、項目［１］および［２］の構成による作用および効果を項目［３］で述べる。
【００１７】
［１．折畳構造］
図１に示すように、ダンボール材１は、直方体状をなす製函用資材である。
ダンボール材１では、連続する矩形状のシート２（図１では一部のみに符合を付す）が折目Ｆ（図１では一部のみに符合を付す）で折り返され、折り返されたシート２が高さ方向に積み重ねられている。
このように折り畳まれたダンボール材１には、縦方向および高さ方向の双方に沿う一対の側面に、複数の折目Ｆが縦方向に沿って直線状に延在する。
【００１８】
ここで、連続する三つのシート２（図１では二点鎖線で示す）に着目して、ダンボール材１の折畳構造を説明する。
・第一シート２１：第二シート２２の一側に連続するシート２
・第二シート２２：第一シート２１と第三シート２３との双方に連続するシート２
・第三シート２３：第二シート２２の他側に連続するシート２
【００１９】
第一シート２１と第二シート２２との間に第一折目Ｆ１が設けられ、第一折目Ｆ１を介してシート２１，２２が連続している。第二シート２２と第三シート２３との間に第二折目Ｆ２が設けられ、第二折目Ｆ２を介してシート２２，２３が連続している。
第一折目Ｆ１は、第一シート２１に対して横方向の一方（図１では右方）へ向けて第二シート２２が折り返される折目Ｆであり、ダンボール材１における横方向の他方（図１では左方）に配置される。第二折目Ｆ２は、第二シート２２に対して横方向の他方（図１では左方）へ向けて第三シート２３が折り返される折目Ｆであり、ダンボール材１における横方向の一方（図１では右方）に配置される。
【００２０】
第一シート２１では、横方向（折目Ｆと交差する方向）に延在する第一端縁Ｅ1（図１には手前側の端縁のみに符号を付す）にダンボールの段目１０（波目）が露出する。同様に、第二シート２２には、横方向（折目Ｆと交差する方向）に延在する第二端縁Ｅ2（図１には手前側の端縁のみに符号を付す）にダンボールの段目１０が露出する。
第一シート２１および第二シート２２からなるシート対２０では、第一端縁Ｅ1と第二端縁Ｅ2とが高さ方向に隣り合って配置される。
【００２１】
上記の折畳構造を有するダンボール材１によれば、ロール状に巻回することの困難な資材であっても直方体状に折り畳むことができる。すなわち、ロール状に巻回可能な資材よりも高い強度をもつダンボールのシート２をコンパクトな荷姿にすることができる。このように強度の確保されたシート２が折り畳まれたダンボール材１は、強度の要求される箱を製造する製函システムの包装資材に用いて好適である。
【００２２】
そのほか、折目Ｆは、ダンボールの段目１０に沿って設けられている。言い換えれば、ＭＤ方向に対して垂直な段目１０のダンボール材１が製造される。
なお、ダンボール材１は、汚損や荷崩れを防ぐために、包装用のフィルムで被包（包装）されることが好ましい。
【００２３】
［２．パラメータ］
以下、ダンボール材１のパラメータを説明する。
まず、ダンボール材１のサイズや段数などの基本的なパラメータを述べる。その後に、ダンボール材１のシート２に関するパラメータを詳述する。
【００２４】
［２−１．基本的なパラメータ］
ダンボール材１のサイズは、下記の寸法Ｌ１〜Ｌ３から定まる。
・ 縦寸法Ｌ１ ：縦方向の寸法（第一寸法）
・ 横寸法Ｌ２ ：横方向の寸法（第二寸法）
・高さ寸法Ｌ３：高さ方向の寸法（第三寸法）
上記の寸法Ｌ１〜Ｌ３は、小さいほど製造される箱のサイズや形状の制約が大きくなるおそれがあり、大きいほど運搬や納入といった作業性が低下するおそれがある。これらの観点より、寸法Ｌ１〜Ｌ３は、下記の表２に示す範囲であることが好ましい。
【００２５】
【表２】
0006863543.tif 000003
【００２６】
そのほか、ダンボール材１における折目Ｆの本数をＮ［本］とおけば、シート２の枚数はＮ＋１［枚］である。この場合には、Ｎ＋１［段］のシート２がダンボール材１において重ね合わせられている。
たとえば、ダンボール材１の段数としては、たとえば１０〜１０００［段］のさまざまな段数が挙げられる。詳細を後述する折り畳みに関するパラメータが測定される対象のダンボール材については、所定の段数（たとえば１００［段］）未満の測定対象については、全段のそれぞれにおいてパラメータを測定するのが好ましい。一方、所定の段数（たとえば１００［段］）以上の測定対象については、部分的（たとえばパートに分けた部分や設定された領域）にパラメータを測定してもよい。
【００２７】
なお、ダンボール材１に用いられるシート２には、任意の坪量を設定することができる。シート２に採用される坪量の範囲としては、５０〜１５００［ｇ／ｍ2］の範囲が挙げられ、好ましくは１００〜１０００［ｇ／ｍ2］の範囲が挙げられ、より好ましくは２００〜８００［ｇ／ｍ2］の範囲が挙げられ、さらに好ましくは２００〜６００［ｇ／ｍ2］の範囲が挙げられる。
上記の坪量に中芯の段繰率を加味し、縦寸法Ｌ１および横寸法Ｌ２とシート２の段数Ｎ＋１とを乗算すれば、ダンボール材１の重量が算出される。
【００２８】
［２−２．性状に関するパラメータ］
本実施形態のダンボール材１は、折目Ｆの箇所に破れ（罫割）が生じにくいようにする観点に立脚して、性状に関する構成を備えている。具体的には、以下の観点Ｉに立脚して、性状に関する所定の構成を備えている。
・観点  Ｉ  ：折目Fの箇所で罫割を抑えること
上記の観点Ｉは、下記の課題Ｉを解決するための観点である。
・課題  Ｉ  ：折目Fの箇所で罫割を招きやすいこと
蛇腹折りのダンボール材１で折目Ｆは連続するシートを１８０［°］折り返す箇所である。蛇腹折りのダンボール材１では、この折目Ｆの箇所に罫割が発生しやすい傾向がある。そのため、上記の課題Ｉは、蛇腹折りのダンボール材１で折目Ｆの箇所に罫割を招きやすい課題といえる。
【００２９】
ダンボール材１は、上記の観点Ｉおよび課題Ｉに対応して、下記の構成１〜３を備えている。
・構成１：ライナの密度が所定の範囲内である
・構成２：繊維長の長さ平均繊維長が所定の長さ範囲内である
・構成３：微細繊維量が所定の範囲内である
【００３０】
「密度」は、ダンボール材１をなすライナの体積１［ｃｍ3］あたりの重さ［ｇ］を表すパラメータである。
「長さ平均繊維長」は、ライナを構成するパルプ繊維の長さ（繊維長）の平均である。この長さ平均繊維長は、下記の微細繊維を含むパルプ繊維の長さの平均である。
「微細繊維量」は、ライナを構成するパルプ繊維の合計（１００［％］）に対して微細繊維が含有される量の割合［％］である。ここで、微細繊維は、繊維長が０．０［ｍｍ］以上であって０．２［ｍｍ］以下である微細な繊維である。
【００３１】
本願の発明者らは、ダンボール材１をなすライナが上記の構成１〜３を備えていれば、上述の課題Ｉが抑えられる傾向にあるとの知見を得た。逆に言えば、上記の構成１〜３の少なくとも何れか一つを備えていないライナを用いたダンボール材は、課題Ｉが生じやすい傾向にあることを見出した。
つまり、ダンボール材１には、上述の観点Ｉに立脚して上記の構成１〜３が備えられている。
【００３２】
密度が所定の範囲を下回っている場合、パルプ繊維間の隙間が多く発生してライナの強度が不十分になり、課題Ｉを招くものと推察される。
密度が所定の範囲を上回っている場合、パルプ繊維間の隙間がなくなってライナを折り曲げたときに応力が逃げ難くなり、課題Ｉを招くものと推察される。
長さ平均繊維長が短いほどライナの強度が低減する傾向にあり、長さ平均繊維長が所定の長さ範囲を下回っていると、ライナの強度が不十分になり、課題Ｉを招くものと推察される。
【００３３】
長さ平均繊維長が長いほどライナの強度が増加する傾向にあるが、長さ平均繊維長が所定の長さ範囲を上回っていると、パルプ繊維の分布にムラが生じやすくなり局所的に強度が低い箇所が生じて、課題Ｉを招くものと推察される。
微細繊維量が所定の範囲を下回っていると、繊維長の長いパルプ繊維（長繊維）の割合が増して長繊維間の隙間が多くなり、課題Ｉを招くものと推察される。
微細繊維量が所定の範囲を上回っていると、長繊維の割合が減ってパルプ繊維どうしの絡まりが少なくなってライナの強度が不十分になり、課題Ｉを招くものと推察される。
【００３４】
ライナの密度は、０．６０［ｇ／ｃｍ3］以上であって０．８５［ｇ／ｃｍ3］以下であり、好ましくは０．６５［ｇ／ｃｍ3］以上であって０．８４［ｇ／ｃｍ3］以下であり、より好ましくは０．８０［ｇ／ｃｍ3］以上であって０．８３［ｇ／ｃｍ3］以下である。
長さ平均繊維長は、０．９８［ｍｍ］以上であって１．５５［ｍｍ］以下であり、好ましくは１．００［ｍｍ］以上であって１．５３［ｍｍ］以下であり、より好ましくは１．１０［ｍｍ］以上であって１．５２［ｍｍ］以下である。
微細繊維量は、１５［％］以上であって３８［％］以下であり、好ましくは１７［％］以上であって３７［％］以下であり、より好ましくは１８［％］以上であって３６［％］以下である。
【００３５】
［３．作用および効果］
本実施形態のダンボール材１は、上述の構成を備えることにより、ダンボール材１をなすライナの強度が確保されるので、ダンボール材１で折目Ｆの箇所の破れ（罫割）を抑制できる。
【実施例】
【００３６】
［ＩＩ．実施例］
以下、実施例および比較例を挙げて本発明を具体的に説明する。ただし、本発明は、下記の実施例に限定されるものではない。
実施例および比較例において、パラメータの測定される対象となるダンボール材（以下「測定ダンボール材」と称する）は、両面ダンボールのシートである。
この測定ダンボール材は、下記のサイズである。
・ サ イ ズ ：縦寸法１３００［ｍｍ］，
横寸法１１５０［ｍｍ］，
高さ寸法１８００［ｍｍ］
測定ダンボール材は、作業者が手作業で、帯状に延在するダンボールウェブを上記のサイズとなるように蛇腹折りに折り畳んで作成された。
【００３７】
実施例１〜１１および比較例１２〜１９では、以下に示す三種のフルートのうち何れか一つのフルートを採用した。
・   Ａ   フルート（シングルフルート），総厚：５．０［ｍｍ］
・   Ｅ   フルート（シングルフルート），総厚：１．５［ｍｍ］
・  ＡＢ  フルート（ダブルルフルート），総厚：８．２［ｍｍ］
【００３８】
実施例１〜１１および比較例１２〜１９のそれぞれで表ライナおよび裏ライナには、下記の品番「Ｎｏ．１」〜「Ｎｏ．１５」のうち何れか一つのライナ原紙を用いた。品番「Ｎｏ．１」〜「Ｎｏ．１５」のライナ原紙のそれぞれは、下記の坪量および密度である。
・        Ｎｏ．１        ：坪量１２０［ｇ／ｍ2］，密度０．８［ｇ／ｃｍ3］
・Ｎｏ．２，Ｎｏ．６〜１１：坪量１７０［ｇ／ｍ2］，密度０．８［ｇ／ｃｍ3］
・        Ｎｏ．３        ：坪量２１０［ｇ／ｍ2］，密度０．８［ｇ／ｃｍ3］
・        Ｎｏ．４        ：坪量２８０［ｇ／ｍ2］，密度０．８［ｇ／ｃｍ3］
・        Ｎｏ．５        ：坪量１７０［ｇ／ｍ2］，密度０．７［ｇ／ｃｍ3］
・    Ｎｏ．１２，１４    ：坪量１７０［ｇ／ｍ2］，密度０．５［ｇ／ｃｍ3］
・    Ｎｏ．１３，１５    ：坪量１７０［ｇ／ｍ2］，密度０．９［ｇ／ｃｍ3］
【００３９】
品番「Ｎｏ．１」のライナ原紙は、フリーネスが４００［ｍｌ］の針葉樹クラフトパルプおよびダンボール古紙パルプを原料とし、多層抄き抄紙機を使用して抄紙を行って三層で構成されるダンボール用ライナ原紙として、下記の抄紙条件で作成された。フリーネスは、ＪＩＳ  Ｐ８１２１  ２０１２に準拠して下記の測定装置で測定した。
・測定装置：製品名「カナディアンスタンダードフリーネス」，熊谷理機工業株式会
社，製品番号「Ｎｏ．２５８０‐A」
【００４０】
・品番「Ｎｏ．１」の抄紙条件
＞サイズ剤：薬剤名「サイズパイン  Ｎ−８３０（荒川化学工業株式会社製）」を
紙層の全パルプの合計１００［質量部］に対して０．３［質量部］で
含有する
＞紙力増強剤：薬剤名「ＰＴ−１００１（荒川化学工業株式会社製）」を紙層の全
パルプの合計１００［質量部］に対して０．５［質量部］で含有す
る
＞硫酸バンド：紙層の全パルプの合計１００［質量部］に対して５［質量部］で含
有する
＞針葉樹クラフトパルプ：表層のパルプ繊維のうち１０［質量％］の割合で含有し
た。また、針葉樹クラフトパルプは紙層の全パルプのう
ち６［質量％］であった。
＞微細繊維量：ライナをなすパルプ繊維のうち３６．７［％］であった。
上記の抄紙条件でライナ原紙の三層のうち表層を作成した。ライナ原紙の三層のうち中層と裏層との抄紙条件は上記の抄紙条件に限定されない。
【００４１】
品番「Ｎｏ．２」のライナ原紙は、坪量を１７０［ｇ／ｍ2］に変更した以外は、「Ｎｏ．１」のライナ原紙と同様の作成方法で作成された。
品番「Ｎｏ．３」のライナ原紙は、坪量を２１０［ｇ／ｍ2］に変更した以外は、「Ｎｏ．１」のライナ原紙と同様の作成方法で作成された。
品番「Ｎｏ．４」のライナ原紙は、坪量を２８０［ｇ／ｍ2］に変更した以外は、「Ｎｏ．１」のライナ原紙と同様の作成方法で作成された。
【００４２】
品番「Ｎｏ．５」〜「Ｎｏ．１５」のライナ原紙のそれぞれは、下記を除いて「Ｎｏ．２」のライナ原紙と同様の作成方法で作成された。
・Ｎｏ．５：密度を０．７［ｇ／ｃｍ3］に変更した
・Ｎｏ．６：微細繊維量を１６．５［％］に変更した
・Ｎｏ．７：微細繊維量を１９．８［％］に変更した
・Ｎｏ．８：微細繊維量を２６．８［％］に変更した
・Ｎｏ．９：表層のパルプのうち針葉樹クラフトパルプの含有される割合を２０［質
量％］に変更し、長さ平均繊維長を１．５０［ｍｍ］に変更した
【００４３】
・Ｎｏ．１０：微細繊維量を１３．９［％］に変更した
・Ｎｏ．１１：微細繊維量を４０．１［％］に変更した
・Ｎｏ．１２：密度を０．５［ｇ／ｃｍ3］に変更した
・Ｎｏ．１３：密度を０．９［ｇ／ｃｍ3］に変更した
・Ｎｏ．１４：微細繊維量を１３．９［％］に変更し、密度を０．５［ｇ／ｃｍ3］
に変更した
・Ｎｏ．１５：表層のパルプのうち針葉樹クラフトパルプの含有される割合を２０［
質量％］に変更して、微細繊維量を４０．１［％］に変更し、密度を
０．９［ｇ／ｃｍ3］に変更した
【００４４】
なお、ライナ原紙中に含有されるサイズ剤，紙力紙増剤等の各種薬剤の含有濃度を測定するにあたり，熱分解ガスクロマトグラフ質量分析装置（熱分解装置：フロンティアラボ社製  ＰＹ−２０２０Ｄ，ガスクロマトグラフ質量分析装置：アジレントテクノロジー社製  ５９７３Ｎ）を用いて，薬剤含有濃度（対パルプ重量比）を測定した。
その上で、分析対象の上記ライナ原紙を下記手順Ａ１〜Ａ２により、中芯原紙から剥離し、ライナ原紙を乾燥後、粉砕機にて粉砕し、それら粉砕物を２００〜３００［μｇ］、２サンプルを熱分解ガスクロマトグラフ質量分析装置にかけて測定した。
【００４５】
上記の熱分解ガスクロマトグラフ質量分析装置では、検量線を作成した際に得られた対象薬剤のピークを参考に、ピークを抽出し、ピーク面積を読み取り、読み取ったピーク面積を上記検量線と対比させることで、対象薬剤の薬剤含有濃度を算出することができる。
この測定は、各サンプルについて２回ずつ行って、その平均値を薬剤含有濃度（対パルプ重量比）とした。
なお、各種薬剤の含有濃度が重量比で０．０１［％］，０．１［％］，１［％］，５［％］，１０［％］となるように、各種薬剤をろ紙（ＡＤＶＡＮＴＥＣ製、円形定性ろ紙、Ｎｏ．２）に染込ませ、乾燥させたものを検量線用サンプルとした。各検量線用サンプルを粉砕し、それら粉砕物を２００〜３００［μｇ］を熱分解ガスクロマトグラフ質量分析装置にかけることで上記の検量線を作成した。
【００４６】
上記の品番「Ｎｏ．５」，「Ｎｏ．１２」〜「Ｎｏ．１５」で密度は、多層抄き抄紙機のニップ圧を調節して変更された。
上記の品番「Ｎｏ．６」〜「Ｎｏ．１１」，「Ｎｏ．１４」，「Ｎｏ．１５」で微細繊維量や長さ平均繊維長は、繊維分級機（ＭＡＸ−Ｆ７００，相川鉄工株式会社製）を用いて調節された。
【００４７】
実施例１〜１１および比較例１２〜１９のそれぞれで中芯には、下記の品番「Ｎｏ．１６」，「Ｎｏ．１７」のうち何れか一つの中芯原紙を用いた。
・Ｎｏ．１６：坪量１２０［ｇ／ｍ2］，密度０．６５［ｇ／ｃｍ3］〔ＯＮＤ−ＥＭ
１２０：王子マテリア株式会社製〕
・Ｎｏ．１７：坪量１６０［ｇ／ｍ2］，密度０．６５［ｇ／ｃｍ3］〔ＯＮＤ−ＥＭ
１６０：王子マテリア株式会社製〕
上記の実施例１〜１９および比較例２０〜２９のそれぞれについて、表３〜表５に示すライナ繊維情報が測定された。なお、密度や、長さ平均繊維長，微細繊維，坪量など各種パラメータの測定値には、測定誤差がプラスマイナス１０％程度生じる可能性がある。
【００４８】
【表３】
0006863543.tif 000004
【００４９】
【表４】
0006863543.tif 000005
【００５０】
【表５】
0006863543.tif 000006
【００５１】
「ライナ繊維情報」は、ライナ原紙を構成するパルプ繊維について測定された情報であり、「ルンケル比」，「長さ平均繊維長」，「微細繊維量」の三種類である。
ルンケル比は、パルプ繊維の形状を示すパラメータであり、(ルンケル比)＝(繊維壁厚の２倍)／(繊維内腔径)で算出される。ルンケル比が大きいほど剛直な繊維であることを示している。
長さ平均繊維長は、ライナを構成するパルプ繊維の長さ（繊維長）の平均値である。
微細繊維量は、ライナを構成するパルプ繊維の合計（１００［％］）に対して微細繊維が含有される量の割合［％］である。微細繊維は、繊維長が０．０［ｍｍ］以上であって０．２［ｍｍ］以下である微細な繊維である。
【００５２】
「ルンケル比」，「長さ平均繊維長」，「微細繊維量」の三種の「ライナ繊維情報」は、下記の手順Ａ１〜Ａ５で測定された。
手順Ａ１：ダンボール材の最上段から２段目を４０［ｃｍ］角に切り出し、その４０
[ｃｍ]角ダンボールシートを測定に供試した。切り出し位置はダンボール
シート幅の真ん中とした。それから、ダンボールシートをイオン交換水に
１５分間浸漬し、イオン交換水から取り出す。
手順Ａ２：手順Ａ１で取り出したダンボールシートからライナ原紙（表ライナおよび
裏ライナ）のそれぞれを、ライナ原紙が破れないよう、手で剥がすことで
中芯原紙から分離する。
手順Ａ３：手順Ａ２で分離したライナ原紙と中芯原紙とのそれぞれを、イオン交換水
に浸し、濃度２％に調整した上で、２４時間浸した。
手順Ａ４：手順Ａ３により濃度を調整したライナ原紙と中芯原紙とのそれぞれを２４
時間浸した後、標準型離解機（熊谷理機工業社製）を用いて２０分間離解
して、パルプを繊維状に分解する。
手順Ａ５：手順Ａ４で離解後のスラリー（パルプ繊維）を分取し、下記の繊維長測定
機を使用して、「ルンケル比」，「長さ平均繊維長」，「微細繊維量」を
測定した。
・繊維長測定機：品番ＦＳ−５  ＵＨＤベースユニット，バルメット社製
【００５３】
――評価――
上記のようにして「ルンケル比」，「長さ平均繊維長」，「微細繊維量」が測定された実施例１〜１１および比較例１２〜１９について、罫割性と地合いを評価した。
「罫割性」とは、測定ダンボール材で連続するシートどうしを折り返した折目の箇所での破れにくさに対応する評価基準である。
「地合い」とは、測定ダンボール材をなすライナを構成するパルプ繊維の分布の均一性に対応する評価基準である。地合いが悪いほど、繊維分布が不均一となりライナに強度ノムラが生じやすくなり罫割を招きやすい傾向がある。
【００５４】
罫割性は、下記の手順Ｂ１〜Ｂ３に従う荷重試験で評価した。
・手順Ｂ１：測定ダンボール材をパレットに静置して、ストレッチフィルムで包装し
た後、下記の温湿度条件で２４［時間］放置する
＞温湿度条件：温度１０［℃］，湿度１０［％Ｒｈ］
・手順Ｂ２：手順Ｂ１の後、下記の振動機を用いて下記の条件で測定ダンボール材に
衝撃を加える
＞振動機：製品名「多軸振動試験装置」，品番「ＤＳ−３０００−１５Ｌ」，ＩＭ
Ｖ株式会社製
＞加 振 力：３０［ｋＮ］
＞加振方法：ランダム波、
＞周 波 数：１００［Ｈｚ］
・手順Ｂ３：上記の手順Ｂ１，Ｂ２の後に折目に罫割が発生したか否かを目視で確認
する。
【００５５】
上記の罫割性は、下記の基準で評価した。
・◎：手順Ｂ２の後に何れの折目にも罫割が全く生じない。
・〇：手順Ｂ２の後に一［箇所］以上の折目で罫割が生じた。
・△：手順Ｂ１の後に一［箇所］以上の折目で罫割が生じた。
・×：手順Ｂ１の前に（蛇腹折りに折り畳む時点で）一［箇所］以上の折目で罫割が
生じた。
上記の基準で「〇」以上を良好な評価とし、「△」以下を不良な評価とした。
【００５６】
「地合い」の評価では、測定ダンボール材をなすライナを構成するパルプ繊維の分布を目視で確認した。
地合いは、下記の基準で評価した。
・◎：パルプ繊維のムラがない。
・〇：パルプ繊維にムラが生じている（雲状地合）。
・×：パルプ繊維の凝集物が観察された。
上記の基準で「〇」以上を良好な評価とし、「×」以下を不良な評価とした。
【００５７】
実施例１〜１１では、密度が０．６０［ｇ／ｃｍ3］以上であって０．８５［ｇ／ｃｍ3］以下であり、長さ平均繊維長が０．９８［ｍｍ］以上であって１．５５［ｍｍ］以下であり、微細繊維量が１５［％］以上であって３８［％］以下であり、罫割性および地合いのいずれでも「〇」以上の評価が得られた。
【００５８】
密度が０．８０［ｇ／ｃｍ3］以上であり、長さ平均繊維長が１．１０［ｍｍ］以上であり、微細繊維量が１８［％］以上である実施例９〜１１では、罫割性で「◎」の評価が得られた。
長さ平均繊維長が０．９８［ｍｍ］以上であって１．０５［ｍｍ］以下である実施例１〜７では、地合いで「◎」の評価が得られた。
【００５９】
一方、密度が０．６０［ｇ／ｃｍ3］未満または０．８５［ｇ／ｃｍ3］よりも大きいか、長さ平均繊維長が０．９８［ｍｍ］未満または１．５５［ｍｍ］よりも大きいか、もしくは、微細繊維量が１５［％］未満または３８［％］以下よりも大きい比較例１２〜１９では、少なくとも罫割性で「△」以下の評価が得られた。
【００６０】
比較例１２〜１９に鑑みて実施例１〜１１からは、密度が０．６０［ｇ／ｃｍ3］以上であって０．８５［ｇ／ｃｍ3］以下であり、長さ平均繊維長が０．９８［ｍｍ］以上であって１．５５［ｍｍ］以下であり、微細繊維量が１５［％］以上であって３８［％］以下であれば、測定ダンボール材の折目の箇所で罫割が抑制されると言える。
実施例９〜１１からは、密度が０．８０［ｇ／ｃｍ3］以上であり、長さ平均繊維長が１．１０［ｍｍ］以上であり、微細繊維量が１８［％］以上の何れか一つを備えると、折目の箇所で罫割を防止できると言える。
実施例１〜７からは、長さ平均繊維長が０．９９［ｍｍ］以上であって１．００［ｍｍ］以下であると地合いが良好になると言える。
【００６１】
比較例１７，１９からは、密度が０．９０［ｇ／ｃｍ3］より大きいことにより、パルプ繊維間の隙間がなくなりライナを折り曲げたときに応力が逃げ難くなり罫割が生じやすくなるものと推測される。比較例１９では、さらに長さ平均繊維長が大きい１．５５［ｍｍ］よりも大きいことにより、ライナが硬くなり過ぎて、罫割性の評価がより劣るものと推測される。
比較例１６，１８からは、密度が０．５０［ｇ／ｃｍ3］未満であることにより、パルプ繊維間の隙間が多く発生してライナの強度が不十分になり、罫割が生じやすくなるものと推測される。
【００６２】
比較例１３〜１５からは、長さ平均繊維長が０．９８［ｍｍ］未満で微細繊維量が３８［％］よりも大きいことにより、長さ平均繊維長が短いことや、長繊維の割合が減ってパルプ繊維どうしの絡まりが少ないことでライナの強度が不十分になり、罫割が生じやすくなるものと推測される。
また、比較例１３〜１５では長さ平均繊維長が０．９８［ｍｍ］未満で微細繊維量が３８［％］よりも大きいことにより短繊維と長繊維の差が目立たず、地合いが良好になるものと推測される。比較例１９では、微細繊維量が３８［％］よりも大きいが長さ平均繊維長が長さ１．５５［ｍｍ］よりも大きいため、短繊維と長繊維との差がはっきり見やすくなり、地合いがやや劣るものと推測される。
比較例１２からは、微細繊維量が１５［％］未満であることにより、繊維長の長いパルプ繊維（長繊維）の割合が増して長繊維間の隙間が多くなり、罫割が生じやすくなるものと推測される。
【００６３】
［ＩＩＩ．変形例］
上述の実施形態はあくまでも例示に過ぎず、この実施形態で明示しない種々の変形や技術の適用を排除する意図はない。本実施形態の各構成は、それらの趣旨を逸脱しない範囲で種々変形して実施することができる。また、必要に応じて取捨選択することができ、適宜組み合わせることもできる。
【００６４】
たとえば、ダンボール材は蛇腹折りされたダンボール材１に限らず、枚葉シート状のダンボール材であってもよい。ダンボール材には、中芯に対して片側にライナが設けられた片面ダンボールが用いられてもよい。ダンボールを蛇腹折りに折り畳む装置は図２に例示した構造に限定されない。どのような構造の折り畳み装置を用いて蛇腹折りされたダンボール材でも上述の課題Ｉ，ＩＩが生じ得る。
ダンボール材が製函システム用の資材である場合には、意図的に形成された切れ込みやミシン目などの追加加工が折目に施されていないことが好ましく、ダンボール材におけるライナの表層に設けられる罫線を起点（たとえば罫線を内側）に１８０［°］折り返される箇所が折目であることが好ましい。一方、ダンボール材が製函システム用以外の資材である場合には、切れ込みやミシン目などの加工が折目に施されていてもよい。
【００６５】
上述した蛇腹折りのダンボール材の用途は、製函システムに適用される製函用資材としての用途に限らない。
蛇腹折りのダンボール材には、従来の枚葉のダンボールシートと異なる、複数のシートが折目を介して連設された構造を活かした様々な活用方法がある。
例えば、蛇腹折りのダンボール材は、シートを展開した状態で、延在する方向の寸法が大きいウェブ状の紙資材として扱うこともできる。
【００６６】
ウェブ状の紙資材として利用方法としては、例えば下記の用途を例に挙げることができる。
災害用品としての利用：窓に貼り付けることで、台風時の窓割れ対策に利用で
きるほか、避難所でのプライバシー保護やストレス軽
減用のパーテーションとしての利用や、緩衝材や冷え
対策用の敷物として利用可能である。
イベント行事での利用：イベントや学校行事の看板等の創作物に利用可能であ
る。
建築／引越資材としての利用：建築現場や引越し現場で一時的にドアや壁、扉などを
守る必要がある場合、対象物に貼り付けるタイプの保
護材（養生材）として活用可能である。対象物に巻き
付けるタイプの保護材（梱包資材）として利用するこ
ともできる。
何れの利用方法においても、複数のシートが折目を介して連設された構造であることで、作業効率向上や、延在する方向の寸法を確保できるという利点がある。
【符号の説明】
【００６７】
１    ダンボール材
１０    段目（波目）
２    シート
２０    シート対
２１    第一シート
２２    第二シート
２３    第三シート
Ｆ    折目
Ｌ    補助線
Ｌ１    縦寸法（第一寸法）
Ｌ２    横寸法（第二寸法）
Ｌ３    高さ寸法（第三寸法）
【要約】
【課題】ダンボール材で折目の箇所の罫割を抑制する。
【解決手段】ダンボール材１は、中芯の両側に対してライナを貼合した帯状に連続する両面ダンボールを交互に折り返して積み重ねた蛇腹折りのダンボール材であって、前記ライナの密度が０．７０［ｇ／ｃｍ3］以上であって０．８０［ｇ／ｃｍ3］以下であり、前記ライナを構成するパルプ繊維の長さ平均繊維長が１．００［ｍｍ］以上であって１．５０［ｍｍ］以下であり、前記ライナを構成するパルプ繊維のうち、繊維長が０．０［ｍｍ］以上であって０．２［ｍｍ］以下である微細繊維の含有される量が１６．５［％］以上であって３６．７［％］以下である。
【選択図】図１【図１】
0006863543.tif 000007